(57)【要約】【課題】高いエネルギー密度を有する高性能な蓄電デバイス用電極を提供する。【解決手段】活物質粒子を有するとともに造孔粒子の溶解痕を有する多孔質体からなる蓄電デバイス用電極であって、上記活物質粒子と造孔粒子のメディアン径比が、活物質粒子：造孔粒子＝３：１〜１０００：１である。【選択図】なし【特許請求の範囲】
【請求項１】
活物質粒子を有するとともに造孔粒子の溶解痕を有する多孔質体からなる蓄電デバイス用電極であって、上記活物質粒子と造孔粒子のメディアン径比が、活物質粒子：造孔粒子＝３：１〜１０００：１であることを特徴とする蓄電デバイス用電極。
【請求項２】
上記電極の空隙率が２０〜９０体積％である請求項１記載の蓄電デバイス用電極。
【請求項３】
上記活物質粒子が導電性ポリマーである請求項１または２記載の蓄電デバイス用電極。
【請求項４】
上記多孔質体の構成材料としてさらにバインダーを用いる請求項１〜３のいずれか一項に記載の蓄電デバイス用電極。
【請求項５】
電解質層と、これを挟んで対応して設けられた正極と負極とを有する蓄電デバイスであって、請求項１〜４のいずれか一項に記載の蓄電デバイス用電極を正極とし、負極がイオンを挿入・脱離し得る化合物および金属の少なくとも一方を含むことを特徴とする蓄電デバイス。
【請求項６】
集電体上に、少なくとも活物質粒子、造孔粒子およびバインダーからなる複合体を形成する工程と、上記複合体から造孔粒子を除去する工程を備えることを特徴とする蓄電デバイス用電極の製造方法。
【請求項７】
上記造孔粒子を除去する工程が、溶媒により造孔粒子を溶解することにより行われる請求項６記載の蓄電デバイス用電極の製造方法。
【請求項８】
上記造孔粒子の配合量が、上記活物質粒子１００重量部に対して５〜２００重量部である請求項６または７記載の蓄電デバイス用電極の製造方法。
【請求項９】
上記複合体を形成する工程において、上記造孔粒子をエマルジョン状態にして、活物質粒子およびバインダーに配合する請求項６〜８のいずれか一項に記載の蓄電デバイス用電極の製造方法。
【発明の詳細な説明】
【技術分野】
【０００１】
本発明は、高いエネルギー密度を有する高性能な蓄電デバイス用電極およびその製造方法、並びにその電極を用いた蓄電デバイスに関するものである。
【背景技術】
【０００２】
近年、携帯型ＰＣ、携帯電話、携帯情報端末（ＰＤＡ）等における電子技術の進歩、発展に伴い、これら電子機器の蓄電デバイスとして、繰り返し充放電することができる二次電池等が広く用いられている。このような二次電池等の電気化学的蓄電デバイスにおいては、電極として使用する材料の高容量化が望まれる。
【０００３】
蓄電デバイスの電極は、イオンの挿入・脱離が可能な機能を有する活物質を含有する。活物質のイオンの挿入・脱離は、いわゆるドーピング・脱ドーピングとも称され、一定の分子構造あたりのドーピング・脱ドーピング量をドープ率（またはドーピング率）と呼び、ドープ率が高い材料ほど、電池としては高容量化が可能となる。
【０００４】
電気化学的には、イオンの挿入・脱離の量が多い材料を電極として使用することにより、電池として高容量化が可能となる。より詳しく述べると、蓄電デバイスとして注目されるリチウムイオン二次電池（以下、「リチウム二次電池」と略す。）においては、リチウムイオンを挿入・脱離することができるグラファイト系の負極が用いられ、６つの炭素原子あたり１つ程度のリチウムイオンが挿入・脱離し高容量化が得られている。
【０００５】
このようなリチウム二次電池のなかでも、正極にマンガン酸リチウムやコバルト酸リチウムのようなリチウム含有遷移金属酸化物を用い、負極にリチウムイオンを挿入・脱離し得る炭素材料を用い、両電極を電解液中で対峙させたリチウム二次電池は、高エネルギー密度を有するようになるため、上述した電子機器の蓄電デバイスとして広く用いられている。
【０００６】
しかし、上記リチウム二次電池は、電気化学反応によって電気エネルギーを得る二次電池であって、上記電気化学反応の速度が小さいために、出力密度が低いという欠点がある。さらに、二次電池の内部抵抗が高いため、急速な放電は困難であるとともに、急速な充電も困難となっている。また、充放電に伴う電気化学反応によって電極や電解液が劣化するため、一般に寿命、すなわち、サイクル特性もよくない。
【０００７】
そこで、上記の問題を改善するため、ドーパントを有するポリアニリンのような導電性ポリマーを正極活物質に用いるリチウム二次電池も知られている（特許文献１参照）。
【０００８】
しかしながら、一般に、導電性ポリマーを正極活物質として有する二次電池は、充電時には導電性ポリマーにアニオンがドープされ、放電時にはそのアニオンがポリマーから脱ドープされるアニオン移動型である。そのため、負極活物質にリチウムイオンを挿入・脱離し得る炭素材料等を用いたときは、充放電時にカチオンが両電極間を移動するカチオン移動型のロッキングチェア型二次電池を構成することができない。すなわち、ロッキングチェア型二次電池は電解液量が少なくてすむという利点を有するが、上記導電性ポリマーを正極活物質として有する二次電池はそれができず、蓄電デバイスの小型化に寄与することができない。
【０００９】
このような問題を解決するために、電解液を大量に必要とせず、電解液中のイオン濃度を実質的に変化させないとともに、これにより体積や重量あたりの容量密度、エネルギー密度の向上を目的とした、カチオン移動型の二次電池も提案されている。これは、ドーパントとしてポリビニルスルホン酸のようなポリマーアニオンを有する導電性ポリマーを用いて正極を構成し、負極にリチウム金属を用いているものである（特許文献２参照）。
【先行技術文献】
【特許文献】
【００１０】
【特許文献１】特開平３−１２９６７９号公報
【特許文献２】特開平１一１３２０５２号公報
【発明の概要】
【発明が解決しようとする課題】
【００１１】
しかしながら、上記二次電池は、性能において未だ充分ではない。すなわち、この電池は、正極にマンガン酸リチウムやコバルト酸リチウムのようなリチウム含有遷移金属酸化物を用いたリチウム二次電池に比べ、容量密度やエネルギー密度が低い。
【００１２】
本発明は、従来のリチウム二次電池のような蓄電デバイスにおける上述した問題を解決するためになされたものであって、高いエネルギー密度を有する高性能な蓄電デバイス用電極およびその製造方法、並びにその電極を用いた蓄電デバイスを提供することを目的とする。
【課題を解決するための手段】
【００１３】
本発明者らは、エネルギー密度に優れた高性能な蓄電デバイスを得るために鋭意検討を重ねた。その過程で、本発明者らは、多孔質体からなる蓄電デバイス用電極の孔径サイズに着目し、これについて検討を重ねた。そして、活物質粒子を有する多孔質体からなる蓄電デバイス用電極中に、上記活物質粒子の粒子径（メデイアン径）よりも、粒子径（メデイアン径）の小さな造孔粒子の溶解痕を形成することにより、エネルギー密度に優れた高性能な蓄電デバイスを得ることできることを見出し、本発明に到達した。この理由は、必ずしも明らかではないが、電極中に造孔粒子の溶解痕からなる空孔を新たに形成することにより、活物質粒子の充放電時のイオン移動を効率的に行うことができ、これによってエネルギー密度が向上すると推察される。
【００１４】
すなわち、本発明は、多孔質の蓄電デバイス用電極であって、活物質粒子を有するとともに造孔粒子の溶解痕を有する多孔質体からなる蓄電デバイス用電極であって、上記活物質粒子と造孔粒子のメディアン径比が、活物質粒子：造孔粒子＝３：１〜１０００：１である蓄電デバイス用電極を第一の要旨とする。
【００１５】
また、本発明は、電解質層と、これを挟んで対応して設けられた正極と負極とを有する蓄電デバイスであって、上記蓄電デバイス用電極を正極とし、負極がイオンを挿入・脱離し得る化合物および金属の少なくとも一方を含む蓄電デバイスを第二の要旨とする。
【００１６】
さらに、本発明は、集電体上に、少なくとも活物質粒子、造孔粒子およびバインダーからなる複合体を形成する工程と、上記複合体から造孔粒子を除去する工程を備える蓄電デバイス用電極の製造方法を第三の要旨とする。
【発明の効果】
【００１７】
このように、本発明の蓄電デバイス用電極は、活物質粒子を有する多孔質体からなる蓄電デバイス用電極中に、上記活物質粒子の粒子径（メデイアン径）よりも、粒子径（メデイアン径）の小さな造孔粒子の溶解痕からなる空孔を新たに形成したものである。そのため、活物質粒子の充放電時のイオン移動を効率的に行うことができ、これによってエネルギー密度に優れた高性能な蓄電デバイスを得ることができる。
【００１８】
そして、上記電極の空隙率が２０〜９０体積％であるか、上記活物質粒子が導電性ポリマーであるか、もしくは上記多孔質体の構成材料としてさらにバインダーを用いる場合には、上記活物質粒子同士からなる空隙の内部にまで、上記造孔粒子が入り込みやすくなり、エネルギー密度がさらに向上する。
【００１９】
本発明の蓄電デバイス用電極の製造方法は、集電体上に、少なくとも活物質粒子、造孔粒子およびバインダーからなる複合体を形成する工程と、上記複合体から造孔粒子を除去する工程を備えるため、蓄電デバイス用電極中に、上記活物質粒子の粒子径よりも、粒子径の小さな造孔粒子の溶解痕を形成しやすくなる。
【００２０】
そして、上記複合体を形成する工程において、上記造孔粒子をエマルジョン状態にして、活物質粒子およびバインダーに配合すると、上記造孔粒子の表面に付着した導電助剤やバインダーが、上記空隙の内部にまで入り込みやすくなり、導電助剤やバインダーの分散性が向上するため、エネルギー密度がさらに向上する。
【図面の簡単な説明】
【００２１】
【図１】本発明の蓄電デバイスの一例を示す断面図である。
【図２】（Ａ）は実施例１、（Ｂ）は比較例１のＳＥＭ写真である。
【図３】実施例および比較例における正極の孔径分布を示すグラフ図である。
【発明を実施するための形態】
【００２２】
以下、本発明の実施の形態について詳細に説明するが、以下に記載する説明は、本発明の実施態様の一例であり、本発明は、以下の内容に限定されない。
【００２３】
本発明の蓄電デバイス用電極は、活物質粒子を有するとともに造孔粒子の溶解痕を有する多孔質体からなる。本発明においては、上記活物質粒子と造孔粒子のメディアン径比が、活物質粒子：造孔粒子＝３：１〜１０００：１であることが最大の特徴である。
【００２４】
本発明の蓄電デバイス用電極は、蓄電デバイスの正極および負極のいずれにも用いることができるが、とりわけ、蓄電デバイス用正極（以下、単に「正極」と略す場合がある。）として使用することが好ましい。以下、本発明の蓄電デバイス用電極を正極として使用する場合について説明する。
【００２５】
本発明の正極は、例えば、図１に示すように、電解質層３と、これを挟んで対向して設けられた正極２と負極４とを有する蓄電デバイスの正極２として用いられる。図１において、１は正極集電体、５は負極集電体を示す。
以下、上記正極、電解質層、負極について順に説明する。
【００２６】
＜正極＞
本発明の正極は、導電性ポリマーを含有する活物質粒子等の正極形成用材料を用いてなる。
【００２７】
〔導電性ポリマー〕
上記導電性ポリマーは、ポリマー主鎖の酸化反応または還元反応によって生成し、または消失する電荷の変化を補償するために、イオン種がポリマーに挿入し、またはポリマーから脱離することによって、ポリマー自身の導電性が変化する一群のポリマーをいう。
【００２８】
このようなポリマーにおいて、導電性が高い状態をドープ状態といい、低い状態を脱ドープ状態という。導電性を有するポリマーが酸化反応または還元反応によって導電性を失い、絶縁性（すなわち、脱ドープ状態）となっても、そのようなポリマーは、酸化還元反応によって再度、可逆的に導電性を有することができるので、このように脱ドープ状態にある絶縁性のポリマーも、本発明においては、導電性ポリマーの範疇に入れることとする。
【００２９】
上記導電性ポリマーの好ましい例としては、例えば、無機酸アニオン、脂肪酸スルホン酸アニオン、芳香族スルホン酸アニオン、高分子スルホン酸アニオンおよびポリビニル硫酸アニオンからなる群から選ばれた少なくとも１つのプロトン酸アニオンをドーパントとして有するポリマーがあげられる。また、本発明において好ましい別の導電性ポリマーとしては、上記導電性ポリマーを脱ドープした脱ドープ状態のポリマーがあげられる。
【００３０】
上記導電性ポリマーの具体例としては、ポリアセチレン、ポリピロール、ポリアニリン、ポリチオフェン、ポリフラン、ポリセレノフェン、ポリイソチアナフテン、ポリフェニレンスルフィド、ポリフェニレンオキシド、ポリアズレン、ポリ（３，４−エチレンジオキシチオフェン）等の導電性ポリマー系材料、あるいはポリアセン、アセチレンブラック、グラファイト、カーボンナノチューブ、カーボンナノファイバー、グラフェン、アセチレンブラック等のカーボン系材料、コバルト酸リチウム、マンガン酸リチウム、ニッケル酸リチウム、リン酸鉄リチウム等の無機系材料等があげられる。なかでも、電気化学的容量が大きいことから、ポリアニリンまたはポリアニリン誘導体が好ましく用いられる。
【００３１】
本発明において、上記ポリアニリンとは、アニリンを電解重合させ、または化学酸化重合させて得られるポリマーをいい、ポリアニリン誘導体とは、例えば、アニリンの誘導体を電解重合もしくは化学酸化重合させて得られるポリマーをいう。
【００３２】
ここで、アニリンの誘導体としては、アニリンの４位以外の位置にアルキル基、アルケニル基、アルコキシ基、アリール基、アリールオキシ基、アルキルアリール基、アリールアルキル基、アルコキシアルキル基等の置換基を少なくとも１つ有するものを例示することができる。好ましい具体例としては、例えば、ｏ−メチルアニリン、ｏ−エチルアニリン、ｏ−フェニルアニリン、ｏ−メトキシアニリン、ｏ−エトキシアニリン等のｏ−置換アニリンや、ｍ−メチルアニリン、ｍ−エチルアニリン、ｍ−メトキシアニリン、ｍ−エトキシアニリン、ｍ−フェニルアニリン等のｍ−置換アニリンがあげられる。これらは単独でもしくは２種以上併せて用いられる。
【００３３】
以下、本発明において、特に断らない限り「アニリンまたはその誘導体」を単に「アニリン」といい、また、「ポリアニリンおよびポリアニリン誘導体の少なくとも一方」を単に「ポリアニリン」という。したがって、導電性ポリマーを構成するポリマーがアニリン誘導体から得られる場合であっても、「導電性ポリアニリン」ということがある。
【００３４】
〔活物質粒子〕
上記活物質粒子は、例えば、つぎのようにして製造することができる。すなわち、まず、上記導電性ポリマーと、必要に応じて溶媒や他の添加物等とを、粉砕混合装置を用いてせん断処理することにより得られる。上記粉砕混合装置としては、例えば、乾式ボールミル、湿式ボールミル、ビーズミル、アトライター、ＪＥＴミル微粒化装置等があげられ、好ましくは乾式ボールミルが用いられる。
【００３５】
また、上記ボールミル法において使用する粉砕ボールの直径は、適切なせん断処理ができる点から、０．１〜１０ｍｍであることが好ましく、さらに好ましくは１〜７ｍｍである。
【００３６】
上記活物質粒子の粒子径（メディアン径）は、０．００１〜５００μｍが好ましく、特に好ましく０．０１〜１００μｍであり、最も好ましくは０．１〜２０μｍである。上記メディアン径は、例えば、動的光散乱式粒径分布測定装置等を用いて、光散乱法により測定することができる。
【００３７】
〔造孔粒子〕
上記活物質粒子とともに用いられる造孔粒子としては、溶媒あるいは酸やアルカリにより溶解するものが好ましく、例えば、無機粒子や有機粒子があげられる。
【００３８】
上記無機粒子としては、例えば、微粉珪酸、珪酸カルシウム、珪酸アルミニウム、炭酸カルシウム、炭酸マグネシウム、微粉タルク、酸化チタン、珪藻土、スメクタイト、カオリンクレー、カーボンブラック等があげられる。これらは単独でもしくは２種以上併せて用いられる。
【００３９】
上記有機粒子としては、例えば、ポリエチレン、ポリプロピレン、ポリ−１−ブテン、ポリ−４−メチル−１−ペンテン等の単独重合体、エチレン−プロピレン共重合体、エチレン−１−ブテン共重合体、プロピレン−１−ブテン共重合体、エチレン−酢酸ビニル共重合体等のポリオレフィン共重合体、ポリテトラフルオロエチレン、テトラフルオロエチレン−ヘキサフルオロエチレン共重合体、テトラフルオロエチレン−パーフルオロアルコキシエチレン共重合体、トリフルオロクロルエチレン、テトラフルオロエチレン−エチレン共重合体、フッ化ビニリデンン、フッ化ビニル等フッ素系樹脂、ポリスチレン、アクリルニトリル−スチレン共重合体、アクリルニトリル−ブタジエン−スチレン共重合体、ポリカーボネート、ポリメチルメタクリレート等の各種アクリレート、ポリビニルブチラール、ポリビニルホルマール、ポリイミド、ポリアミド、ポリアミドイミド、ポリフェニレンサルファイド、ポリエーテルサルフォン、ポリサルフォン、ポリアリレート、ポリエーテルエーテルケトン、ポリフェニレンオキサイド、ポリエーテルアミド、ポリエーテルイミド、ポリイソブチレン、ポリオキシベンジレン、ポリブチレンテレフタレート、ポリブタジエン、ポリエステル、ポリ塩化ビニル、ポリ塩化ビニリデン、尿素樹脂、メラミン樹脂、ベンゾグアナミン樹脂、フェノール樹脂、エポキシ樹脂、シリコン樹脂、ホルマリン樹脂、キシレン樹脂、フラン樹脂、ジアリルフタレート樹脂、ポリイソシアネート樹脂、フェノキシ樹脂等があげられる。これらは単独でもしくは２種以上併せて用いられる。
【００４０】
上記造孔粒子の粒子径（メディアン径）は、０．１〜１００μｍが好ましく、特に好ましくは０．１〜１０μｍ、最も好ましくは０．１〜２μｍである。上記造孔粒子の粒子径が小さすぎると、イオンの挿入脱離に有効な空孔を形成することが困難となり、上記造孔粒子の粒子径が大きすぎると、イオンの挿入脱離に有効な反応を生じさせうるためのイオンの拡散速度に差が無くなる傾向がみられる。上記メディアン径は、例えば、静的光散乱式粒径分布測定装置等を用いて測定することができる。
【００４１】
なお、本発明における造孔粒子の溶解痕の大きさは、上記造孔粒子の粒子径と略同様である。
【００４２】
本発明は、前述の通り、上記活物質粒子と造孔粒子のメディアン径比が、活物質粒子：造孔粒子＝３：１〜１０００：１の範囲であり、好ましくは活物質粒子：造孔粒子＝８：１〜１００：１の範囲であることが特徴である。造孔粒子のメディアン径が大きすぎる（すなわち、活物質粒子のメディアン径が小さすぎる）と、電極の空隙率が大きくなりエネルギー密度的に不利であり、造孔粒子のメディアン径が小さすぎると（すなわち、活物質粒子のメディアン径が大きすぎる）と、バインダーや導電助剤の分散効果に劣る傾向がみられる。
【００４３】
上記造孔粒子の形状は、球形、卵型、円柱形等の略球状でもよく、非球状でもよいが、上記造孔粒子の形状は、球状が好ましい。
【００４４】
上記造孔粒子の配合量は、上記活物質粒子１００重量部に対して５〜２００重量部であることが好ましく、さらに好ましくは１０〜１００重量部であり、特に好ましくは３０〜１００重量部である。上記造孔粒子の配合量が少なすぎると、孔径の均一性が低下する傾向がみられ、上記造孔粒子の配合量が多すぎると、活物質粒子間の結着性が低下する傾向がみられる。
【００４５】
なお、本発明の正極形成用材料（正極用スラリー）には、上記活物質粒子および造孔粒子の他に、導電助剤、バインダー等を必要に応じて適宜加えることができる。
【００４６】
〔導電助剤〕
上記導電助剤としては、蓄電デバイスの放電時に印加する電位によって性状の変化しない導電性材料であればよく、例えば、導電性炭素材料、金属材料等があげられ、なかでも、アセチレンブラック、ケッチェンブラック等の導電性カーボンブラックや、炭素繊維、カーボンナノチューブ等の繊維状炭素材料が好ましく用いられ、特に好ましくは導電性カーボンブラックである。
【００４７】
上記導電助剤の配合量は、上記導電性ポリマー１００重量部に対して１〜３０重量部であることが好ましく、４〜２０重量部であることが更に好ましく、８〜１８重量部であることが特に好ましい。
【００４８】
なお、上記導電助剤の粒子径は、前記活物質粒子の粒子径よりも小さいことが好ましい。
【００４９】
〔バインダー〕
上記バインダーとしては、例えば、アニオン性材料、フッ化ビニリデン等があげられる。これらは単独でもしくは２種以上併せて用いられる。なかでも、アニオン性材料を主成分とするバインダーが好ましい。ここで、主成分とは、全体の過半を占める成分のことをいい、全体が主成分のみからなる場合も含む。
【００５０】
上記アニオン性材料としては、例えば、ポリアニオンや分子量の比較的大きなアニオン化合物、電解液に溶解性の低いアニオン化合物等があげられる。さらに詳細には、分子中にカルボキシル基を有する化合物が好ましく用いられ、特にポリカルボン酸が好ましく用いられる。上記アニオン性材料としてポリカルボン酸を用いた場合は、ポリカルボン酸がバインダーとしての機能を有するとともに、ドーパントとしても機能することから、蓄電デバイスの特性が向上する。
【００５１】
上記ポリカルボン酸としては、例えば、ポリアクリル酸、ポリメタクリル酸、ポリビニル安息香酸、ポリアリル安息香酸、ポリメタリル安息香酸、ポリマレイン酸、ポリフマル酸、ポリグルタミン酸、ポリアスパラギン酸等があげられる。これらは単独でもしくは２種以上併せて用いられる。なかでも、ポリアクリル酸、ポリメタクリル酸が好ましい。
【００５２】
上記ポリカルボン酸としては、分子中にカルボキシル基を有する化合物のカルボン酸をリチウム型にするものがあげられる。リチウム型への交換率は、好ましくは１００％であるが、状況に応じて交換率は低くてもよく、好ましくは４０〜１００％である。
【００５３】
上記アニオン性材料は、上記活物質粒子１００重量部に対して、通常、１〜１００重量部、好ましくは２〜７０重量部、最も好ましくは５〜４０重量部の範囲で用いられる。上記アニオン性材料の量が少なすぎると、エネルギー密度に優れる蓄電デバイスを得ることができない傾向にあり、アニオン性材料の量が多すぎても、重量エネルギー密度の高い蓄電デバイスを得ることができない傾向にある。
【００５４】
本発明の正極は、例えば、つぎのようにして形成される。すなわち、上記ポリカルボン酸等のアニオン性材料を水に溶解して水溶液とし、これに活物質粒子と、造孔粒子と、必要に応じて、導電性カーボンブラック等の導電助剤、あるいはフッ化ビニリデン、スチレン−ブタジエンゴム等のバインダーを加え、充分に分散させて、ペーストを調製し、これを集電体上に塗布した後、水を蒸発させることによって、集電休上に活物質粒子とアニオン性材料と（必要に応じて、導電助剤とバインダー）の均一な混合物の複合体としてシート電極を得ることができる。
【００５５】
上記造孔粒子は、上記導電助剤やバインダーのペースト中での良好な分散状態を得る上で、細かく分散したエマルション粒子として混合することが好ましい。特に、微細で凝集性の高い造孔粒子を用いる場合は、エマルションとすることで、上記導電助剤やバインダーの良好な分散状態を保つことができる。
【００５６】
上記造孔粒子を含んだ複合体は、溶解可能な溶媒あるいは分解可能な酸及びアルカリ水溶液、酸化剤等を用いて適宜抽出される。
【００５７】
上記溶媒としては、例えば、トルエン、キシレン、メタノール、エタノール、アセトン等があげられる。これらは単独でもしくは２種以上併せて用いられる。これらのなかでも、ポリスチレン粒子に関しては溶解度の点から、トルエンが好ましい。
【００５８】
また、上記アルカリ水溶液としては、例えば、水酸化ナトリウム水溶液等があげられる。
【００５９】
上記酸化剤としては、例えば、クロム混酸等があげられる。
【００６０】
本発明の電極の空隙率は２０〜９０体積％であることが好ましく、特に好ましくは３０〜８０体積％、さらに好ましくは４０〜７０体積％である。空隙率が小さすぎると、エネルギー密度が低下する傾向がみられ、空隙率が大きすぎると、上記導電助剤やバインダーの分散性が悪くなる傾向がみられる。
【００６１】
上記空隙率は、下記の式により計算することができる。
電極の空隙率（％）＝｛（電極の見かけ体積−電極の真体積）/電極の見かけ体積｝×１００
【００６２】
本発明において、上記電極の見かけ体積とは、「電極の電極面積×電極厚み」をいい、具体的には、電極の物質の体積、電極内の空隙の体積、および電極表面の凹凸部の空間の体積の総和からなる。また、電極の真体積とは、「電極構成材料の体積」をいい、具体的には、電極構成材料の構成重量割合と各構成材料の真密度の値を用いて、電極構成材料全体の平均密度を算出しておき、電極構成材料の重量総和をこの平均密度で除することにより求めることができる。
【００６３】
本発明の正極は、多孔質シートに形成され、その厚みは、通常、１〜５００μｍであり、好ましくは１０〜３００μｍである。上記正極の厚みは、例えば、先端形状が直径５ｍｍの平板であるダイヤルゲージ（尾崎製作所社製）を用いて測定し、電極の面に対して１０点の測定値の平均を求めることにより算出できる。なお、集電体上に正極（多孔質層）が設けられ複合化している場合には、その複合化物の厚みを上記と同様に測定して測定値の平均を求め、この値から集電体の厚みを差し引いて計算することにより正極の厚みが求められる。
【００６４】
＜電解質層＞
先に述べた電解質層は、電解質により構成されるが、例えば、セパレータに電解液を含浸させてなるシートや、固体電解質からなるシートが好ましく用いられる。固体電解質からなるシートは、それ自体がセパレータを兼ねている。
【００６５】
上記電解質は、溶質と、必要に応じて溶媒と各種添加剤とを含むものから構成される。上記溶質としては、例えば、リチウムイオンなどの金属イオンとこれに対する適宜のカウンターイオン、例えば、スルホン酸イオン、過塩素酸イオン、テトラフルオロホウ酸イオン、ヘキサフルオロリン酸イオン、ヘキサフルオロヒ素イオン、ビス（トリフルオロメタンスルホニル）イミドイオン、ビス（ペンタフルオロエタンスルホニル）イミドイオン、ハロゲンイオン等を組み合わせてなるものが好ましく用いられる。上記電解質の具体例としては、ＬｉＣＦ3ＳＯ3、ＬｉＣｌＯ4、ＬｉＢＦ4、ＬｉＰＦ6、ＬｉＡｓＦ6、ＬｉＮ（ＳＯ2ＣＦ3）2、ＬｉＮ（ＳＯ2Ｃ2Ｆ5）2、ＬｉＣｌ等をあげることができる。
【００６６】
上記溶媒としては、例えば、カーボネート類、ニトリル類、アミド類、エーテル類等の少なくとも１種の非水溶媒、すなわち有機溶媒が用いられる。このような有機溶媒の具体例としては、エチレンカーボネート、プロピレンカーボネート、ブチレンカーボネート、ジメチルカーボネート、ジエチルカーボネート、エチルメチルカーボネート、アセトニトリル、プロピオニトリル、Ｎ，Ｎ′−ジメチルアセトアミド、Ｎ−メチル−２−ピロリドン、ジメトキシエタン、ジエトキシエタン、γ−ブチロラクトン等をあげることができる。これらは単独でもしくは２種以上併せて用いられる。なお、上記溶媒に上記溶質が溶解したものを「電解液」ということがある。
【００６７】
＜セパレータ＞
また、本発明においては、上述のように、セパレータを各種の態様で用いることができる。上記セパレータとしては、これを挟んで対向して配設される正極と負極の間の電気的な短絡を防ぐことができ、さらに電気化学的に安定であり、イオン透過性が大きく、ある程度の機械強度を有する絶縁性の多孔質シートであればよい。従って、上記セパレータの材料としては、例えば、紙、不織布や、ポリプロピレン、ポリエチレン、ポリイミド等の樹脂からなる多孔性のフィルムが好ましく用いられ、これらは単独でもしくは２種以上併せて用いられる。
【００６８】
＜負極＞
先に述べた負極としては、イオンを挿入・脱離し得る化合物および金属の少なくとも一方（負極活物質）を用いて形成されたものが好ましい。上記負極活物質としては、金属リチウムや、酸化・還元時にリチウムイオンが挿入・脱離し得る炭素材料や遷移金属酸化物、シリコン、スズなどが好ましく用いられる。なお、負極の厚みは、正極の厚みに準ずることが好ましい。
【００６９】
なお、本発明の蓄電デバイス用電極は、正極に限定されず、負極として使用することも可能である。
【００７０】
＜正極集電体、負極集電体＞
ここで図１における正極集電体１、負極集電体５について説明する。これら集電体の材料としては、例えば、ニッケル、アルミ、ステンレス、銅等の金属箔や、メッシュ等があげられる。なお、正極集電体と負極集電体とは、同じ材料で構成されていても、異なる材料で構成されていても差し支えない。
【００７１】
＜蓄電デバイス＞
つぎに、本発明の正極を用いた蓄電デバイスについて説明する。本発明の蓄電デバイスとしては、例えば、図１に示すように、電解質層３と、これを挟んで対向して設けられた正極２と負極４とを有するものがあげられる。
【００７２】
本発明の蓄電デバイスは、上記負極等の材料を用いて、例えば、つぎのようにして作製することができる。すなわち、上記正極と負極との間にセパレータが配置されるように積層し、積層体を作製し、この積層体をアルミニウムラミネートパッケージ等の電池容器内に入れた後、真空乾燥する。つぎに、真空乾燥した電池容器内に電解液を注入し、電池容器であるパッケージを封口することにより、蓄電デバイスを作製することができる。なお、パッケージへの電解液注入等の電池の作製は、グローブボックス中、超高純度アルゴンガス等の不活性ガス雰囲気下で行うことが好ましい。
【００７３】
本発明の蓄電デバイスは、上記ラミネートセル以外に、フィルム型、シート型、角型、円筒型、ボタン型等種々の形状に形成される。また、蓄電デバイスの正極電極サイズとしては、ラミネートセルであれば１辺が、１〜３００ｍｍであることが好ましく、特に好ましくは１０〜５０ｍｍであり、負極の電極サイズは１〜４００ｍｍであることが好ましく、特に好ましくは１０〜６０ｍｍである。負極の電極サイズは、正極電極サイズより、わずかに大きくすることが好ましい。
【００７４】
また、本発明の蓄電デバイスは、電気二重層キャパシタのように、重量出力密度とサイクル特性に優れるとともに、従来の電気二重層キャパシタの重量エネルギー密度よりも非常に高い重量エネルギー密度を有する。そのため、本発明の蓄電デバイスは、キャパシタ的蓄電デバイスであると言える。
【実施例】
【００７５】
つぎに、実施例について比較例と併せて説明する。ただし、本発明は、これら実施例に限定されるものではない。
【００７６】
まず、実施例，比較例となる蓄電デバイスの作製に先立ち、下記に示す各成分を調製した。
【００７７】
＜テトラフルオロホウ酸をドーパントとする導電性ポリアニリン粉末の調製＞
テトラフルオロホウ酸をドーパントとする導電性ポリアニリン（導電性ポリマー）の粉末を、下記のように調製した。すなわち、イオン交換水１３８ｇを入れた３００ｍＬ容量のガラス製ビーカーに、４２重量％濃度のテトラフルオロホウ酸水溶液（和光純薬工業社製、試薬特級）８４．０ｇ（０．４０２ｍｏｌ）を加え、磁気スターラーにて撹拌しながら、これにアニリン１０．０ｇ（０．１０７ｍｏｌ）を加えた。テトラフルオロホウ酸水溶液にアニリンを加えた当初は、アニリンは、テトラフルオロホウ酸水溶液に油状の液滴として分散していたが、その後、数分以内に水に溶解し、均一で透明なアニリン水溶液になった。このようにして得られたアニリン水溶液を低温恒温槽を用いて−４℃以下に冷却した。
【００７８】
つぎに、酸化剤として二酸化マンガン粉末（和光純薬工業社製、試薬１級）１１．６３ｇ（０．１３４ｍｏｌ）を、上記アニリン水溶液中に少量ずつ加えて、ビーカー内の混合物の温度が−１℃を超えないようにした。このようにして、アニリン水溶液に酸化剤を加えることによって、アニリン水溶液は直ちに黒緑色に変化した。その後、しばらく撹拌を続けたとき、黒緑色の固体が生成し始めた。
【００７９】
このようにして、８０分間かけて酸化剤を加えた後、生成した反応生成物を含む反応混合物を冷却しながら、さらに１００分間撹拌した。その後、ブフナー漏斗と吸引瓶を用いて、得られた固体をＮｏ．２濾紙にて吸引濾過して、粉末を得た。この粉末を約２ｍｏｌ／Ｌのテトラフルオロホウ酸水溶液中にて磁気スターラーを用いて撹拌洗浄した。ついで、アセトンにて数回、撹拌洗浄し、これを減圧濾過した。得られた粉末を室温（２５℃）で１０時間真空乾燥することにより、テトラフルオロホウ酸をドーパントとする導電性ポリアニリン（以下、単に「導電性ポリアニリン」という）１２．５ｇを得た。この導電性ポリアニリンは鮮やかな緑色粉末であった。
【００８０】
（導電性ポリアニリン粉末の電導度）
上記導電性ポリアニリン粉末１３０ｍｇを瑪瑙製乳鉢で粉砕した後、赤外スペクトル測定用ＫＢｒ錠剤成形器を用い、７５ＭＰａの圧力下に１０分間真空加圧成形して、厚み７２０μｍの導電性ポリアニリンのディスクを得た。ファン・デル・ポー法による４端子法電導度測定にて測定した上記ディスクの電導度は、１９．５Ｓ／ｃｍであった。
【００８１】
（脱ドープ状態の導電性ポリアニリン粉末の調製）
上記により得られたドープ状態である導電性ポリアニリン粉末を、２ｍｏｌ／Ｌ水酸化ナトリウム水溶液中に入れ、３Ｌセパラブルフラスコ中にて３０分間撹拌し、中和反応によりドーパントのテトラフルオロホウ酸を脱ドープした。濾液が中性になるまで脱ドープしたポリアニリンを水洗した後、アセトン中で撹拌洗浄し、ブフナー漏斗と吸引瓶を用いて減圧濾過し、Ｎｏ.２濾紙上に、脱ドープしたポリアニリン粉末を得た。これを室温下、１０時間真空乾燥して、茶色の脱ドープ状態のポリアニリン粉末を得た。
【００８２】
（還元脱ドープ状態のポリアニリン粉末の調製）
つぎに、フェニルヒドラジンのメタノール水溶液中に、この脱ドープ状態のポリアニリン粉末を入れ、撹拌下３０分間還元処理を行った。ポリアニリン粉末の色は、還元により、茶色から灰色に変化した。反応後、メタノール洗浄、アセトン洗浄し、濾別後、室温下真空乾燥し、還元脱ドープ状態のポリアニリンを得た。
アセトンを溶媒として用いた、光散乱法による上記粒子のメディアン径は１３μｍであった。
【００８３】
（還元脱ドープ状態のポリアニリン粉末の電導度）
上記還元脱ドープ状態のポリアニリン粉末１３０ｍｇを瑪瑙製乳鉢で粉砕した後、赤外スペクトル測定用ＫＢｒ錠剤成形器を用い、７５ＭＰａの圧力下に１０分間真空加圧成形して、厚み７２０μｍの還元脱ドープ状態のポリアニリンのディスクを得た。ファン・デル・ポー法による４端子法電導度測定にて測定した上記ディスクの電導度は、５．８×１０-3Ｓ／ｃｍであった。これより、ポリアニリン化合物は、イオンの挿入・脱離により導電性の変化する活物質化合物であるといえる。
【００８４】
＜ポリスチレン粒子（造孔粒子）の作製＞
還流冷却機、窒素導入管および攪拌羽根を備えた３００ｍｌの３つ口フラスコ中で、水１６０ｇ中に塩化ナトリウム０．１４ｇを溶解させた。その後、スチレン２０ｇを加えて攪拌しながら、３０分間窒素バブリングを行った。つぎに、過硫酸カリウム０．１０ｇを水４０ｇに溶解させ、その溶液を上記３つ口フラスコ中に加え、７５℃オイルバス中にフラスコを浸漬し、窒素バブリング下、１２時間重合を行った。
【００８５】
重合終了後、重合溶液を遠沈管に移し替え、１２０００ｒｐｍにて３０分遠心分離を行った。沈降していない上澄みを捨て、沈降分に新たに超純水を加えて、３回同様の操作を行った。沈降分に超純水を加え、ポリスチレン粒子が分散した水溶液（５．９７重量％）を得た。
【００８６】
このポリスチレン粒子分散水溶液を、ロータリーエバポレーターで更に濃縮し、ポリスチレン濃度４０．２重量％の水溶液を得た。島津製作所社製レーザー回折式粒度分布測定装置（ＳＡＬＤ−２１００）による得られたポリスチレン粒子の５０％粒子径は０．９３μｍであった。
【００８７】
〔実施例１〕
＜バインダー溶液の調製＞
ポリアクリル酸（和光純薬工業社製、重量平均分子量１００万）を水に溶解し、４．４重量％濃度の均一で粘稠なポリアクリル酸水溶液２０．５ｇを得た。このポリアクリル酸水溶液に、水酸化リチウム０．１５ｇを加え、再度溶解させアクリル酸部位の５０％がリチウムに置換したポリアクリル酸−ポリアクリル酸リチウム複合体溶液を調製した。
【００８８】
＜スラリーの調製＞
つぎに、上記で得たポリアニリン粉末４ｇと、導電助剤である導電性カーボンブラック（電気化学工業社製、デンカブラック）粉末０．５ｇと、水４ｇとを混合した後、これに前記で得たポリアクリル酸−ポリアクリル酸リチウム複合体溶液２０．５ｇおよびポリスチレン粒子分散水溶液４．００ｇを加え、スパチュラでよく練った後、超音波式ホモジナイザーにて５分間超音波処理を施し、フィルミックス４０−４０型（プライミックス社製）を用いて、流動性を有するスラリーを得た。このスラリーをあわとり練太郎（シンキー社製）を用い、３分間脱泡操作を行った。
【００８９】
＜ポリスチレン粒子を含有するポリアニリンシート電極の作製＞
上記スラリーを、卓上型自動塗工装置（テスター産業社製）を用いて、マイクロメーター付きドクターブレ−ド式アプリケータによって、塗工厚みを１８０μｍに調整し、塗布速度１０ｍｍ／秒にて、電気二重層キャパシタ用エッチングアルミニウム箔（宝泉社製、３０ＣＢ）上に塗布した。つぎに、室温（２５℃）で４５分間放置した後、温度１００℃のホットプレート上で乾燥し、ポリスチレン粒子を含有するポリアニリンシート電極を作製した。
【００９０】
＜正極の作製＞
上記ポリスチレン粒子を含有するポリアニリンシート電極を、トルエン中に１２時間浸漬し、上記ポリスチレン粒子を溶解抽出した。その後、過剰のアセトンで電極を洗浄し、自然乾燥後、さらに温度１００℃のホットプレート上で乾燥し、ポリスチレン粒子を溶解抽出したポリアニリンシート電極を作製した。溶解抽出前後の重量変化により、ポリスチレン粒子が溶解抽出されていることを確認した。
【００９１】
＜リチウム二次電池の作製＞
上記により得られたポリアニリンシート電極を正極として用い、セパレータとしては、宝泉社製の空隙率５５％の不織布ＴＦ４０−５０を用いて、リチウム二次電池を、以下のように組み立てた。上記正極シートとセパレータは、セルへの組立前に真空乾燥機にて１００℃で５時間、真空乾燥した。負極としては、金属リチウム（本城金属社製、コイン型金属リチウム、厚み５０μｍ）を用い、電解液には１モル／ｄｍ3濃度のテトラフルオロホウ酸リチウム（ＬｉＢＦ4）のエチレンカーボネート／ジメチルカーボネート溶液（キシダ化学社製）を用いた。リチウム二次電池は、露点は−１００℃のグローブボックス中、超高純度アルゴンガス雰囲気下に組み立てた。
【００９２】
〔実施例２〕
上記スラリーの塗工厚みを３６０μｍに変更した以外は、実施例１と同様にして、ポリスチレン粒子を含有するポリアニリンシート電極を作製した。そして、このポリアニリンシート電極を用いる以外は、実施例１と同様にして、リチウム二次電池を作製した。
【００９３】
〔実施例３〕
上記スラリーの塗工厚みを７２０μｍに変更した以外は、実施例１と同様にして、ポリスチレン粒子を含有するポリアニリンシート電極を作製した。そして、このポリアニリンシート電極を用いる以外は、実施例１と同様にして、リチウム二次電池を作製した。
【００９４】
〔比較例１〕
ポリアニリン粉末を添加しない以外は、実施例１と同様にしてスラリーを作製した。そして、このスラリーを使用した以外は、実施例１と同様にして、ポリスチレン粒子を含有しないポリアニリンシート電極を作製し、実施例１と同様にして、リチウム二次電池を作製した。
【００９５】
〔比較例２〕
ポリアニリン粉末を含有しないスラリーの塗工厚みを３６０μｍに変更した以外は、比較例１と同様にして、ポリスチレン粒子を含有しないポリアニリンシート電極を作製した。そして、このポリアニリンシート電極を用いる以外は、比較例１と同様にして、リチウム二次電池を作製した。
【００９６】
〔比較例３〕
ポリアニリン粉末を含有しないスラリーの塗工厚みを７２０μｍに変更した以外は、比較例１と同様にして、ポリスチレン粒子を含有しないポリアニリンシート電極を作製した。そして、このポリアニリンシート電極を用いる以外は、比較例１と同様にして、リチウム二次電池を作製した。
【００９７】
このようにして得られた実施例１〜３および比較例１〜３について、下記の基準に従い、各項目の測定を行った。その結果を、下記の表１に示した。
【００９８】
（正極の厚み）
正極の厚みは、正極を先端形状が直径５ｍｍの円板であるダイヤルゲージ（尾崎製作所社製）を用いて測定し、電極の面に対して１０点の測定値の平均を求めた。
【００９９】
（正極の空隙率）
正極の空隙率（％）は、前述した通り、下記の式により計算した。
正極の空隙率（％）＝｛（正極の見かけ体積−正極の真体積）/正極の見かけ体積｝×１００
【０１００】
具体的には、前述したように、正極構成材料の構成重量割合と各構成材料の真密度の値を用いて、正極構成材料全体の平均密度を算出しておき、正極構成材料の重量総和をこの平均密度で除することにより求めた。なお、ポリアニリンの真密度は１．２、ポリアクリル酸の真密度は１．２、デンカブラック（アセチレンブラック）の真密度は２．０である。
【０１０１】
（重量エネルギー密度）
各蓄電デバイスを、電池充放電装置（北斗電工社製、ＳＤ８）を用いて、２５℃の環境下で、定電流一定電圧充電／定電流放電モードにてエネルギー密度測定を行った。充電終止電圧は３．８Ｖとし、定電流充電により電圧が３．８Ｖに到達した後は、３．８Ｖの定電圧充電を２分間行い、その後、放電終止電圧２．０Ｖまで２０時間かけて定電流放電をするように設定した時の、０．０５Ｃ放電時の重量エネルギー密度（ｍＷｈ／ｇ）を測定した。
【０１０２】
【表１】
2014123450.tif 000002
【０１０３】
上記表１の結果から、正極の厚みが略同等の実施例と比較例とを対比すると、以下のことが分かった。すなわち、実施例１と比較例１とを対比すると、活物質粒子／造孔粒子（メディアン径比）が規定の範囲内にある正極を用いた実施例１は、比較例１に比べて重量エネルギー密度に優れていることが分かった。同様に、実施例２と比較例２とを対比すると、活物質粒子／造孔粒子（メディアン径比）が規定の範囲内にある正極を用いた実施例２は、比較例２に比べて重量エネルギー密度に優れていることが分かった。また、実施例３と比較例３とを対比すると、活物質粒子／造孔粒子（メディアン径比）が規定の範囲内にある正極を用いた実施例３は、比較例３に比べて重量エネルギー密度に優れていることが分かった。
【０１０４】
なお、上記実施例では、活物質粒子／造孔粒子（メディアン径比）＝１３／０．９３の場合についてのみ示したが、活物質粒子／造孔粒子（メディアン径比）＝３／１〜１０００／１の全ての範囲において、上記実施例１〜３と同様の優れた効果を奏することを、本発明者は確認している。
【０１０５】
つぎに、上記実施例および比較例について、以下のようにして、正極表面の観察および正極の孔径分布を測定した。
【０１０６】
（正極表面の観察）
日立製作所社製の走査電子顕微鏡（ＳＥＭ）ＳＵ−１５００を用いて、正極表面を観察した（倍率１０，０００倍）。なお、正極は予めイオンスパッタリング装置にてＡｕコーティングを行った。その結果を図２に示した。（Ａ）は実施例１、（Ｂ）は比較例１のＳＥＭ写真を示す。
【０１０７】
図２の結果から、実施例１〔図２の（Ａ）〕では、ポリスチレン粒子の溶解痕があることが確認できた。
【０１０８】
（正極の孔径分布）
島津製作所社製のマイクロメリテックス細孔分測定装置オートポア９５２０形を用いて、水銀ポロシメーター法により、正極の孔径を測定し、その孔径分布を図３に示した。
【０１０９】
図３の結果から、正極の厚みが略同等の実施例と比較例とを対比すると、以下のことが分かった。すなわち、実施例１と比較例１とを対比すると、比較例１は大きな孔が残っているのに対して、実施例１では空隙の間に造孔粒子（ポリスチレン粒子）が入り込み、大きな孔が消失していることが分かった。また、実施例１はシャープなピークを有するため、正極の孔径が均一性に優れていることが分かった。この理由は明らかではないが、実施例１では、活物質粒子／造孔粒子（メディアン径比）が規定の範囲内にある正極を使用しているため、孔径の均一性を図ることができたものと思われる。
【産業上の利用可能性】
【０１１０】
本発明の蓄電デバイスは、リチウム二次電池等の蓄電デバイスとして好適に使用できる。また、本発明の蓄電デバイスは、従来の二次電池と同様の用途に使用でき、例えば、携帯型ＰＣ、携帯電話、携帯情報端末（ＰＤＡ）等の携帯用電子機器や、ハイブリッド電気自動車、電気自動車、燃料電池自動車等の駆動用電源に広く用いられる。
【符号の説明】
【０１１１】
１  正極用集電体
２  正極
３  電解質層
４  負極
５  負極用集電体
【図１】
2014123450.tif 000003
【図３】
2014123450.tif 000004
【図２】
2014123450.tif 000005